(57)【要約】      （修正有）【課題】磁気抵抗効果ヘッド対応の高記録密度の磁気記録媒体に適用して好適な磁気記録媒体であって、従来は可撓性の非磁性支持体を介して腐食が進行し、また膜厚を薄くする程保持力が低下する問題があった、膜厚１００ｎｍ以下の磁性層の耐腐食性を向上させ、保磁力を損なうことのない磁気記録媒体を提供する。【解決手段】非磁性支持体上１に、少なくともナノ粒子層８及びこれの上に真空薄膜形成技術により形成された磁性層３を有して成る構成とする。【選択図】図１
2006066036.tif 000002
【特許請求の範囲】
【請求項１】
非磁性支持体上に、少なくともナノ粒子層及びこれの上に真空薄膜形成技術により形成された磁性層を有して成る
ことを特徴とする磁気記録媒体。
【請求項２】
上記非磁性支持体上に形成されるナノ粒子層が、ナノ粒子が単層に配置されたナノ粒子層より成る
ことを特徴とする請求項１記載の磁気記録媒体。
【請求項３】
上記非磁性支持体上に、酸化物層及びこの上に形成された有機シランより成るカップリング層を介して上記ナノ粒子層が形成されて成る
ことを特徴とする請求項１記載の磁気記録媒体。
【請求項４】
上記非磁性支持体上に、酸化物層及びこの上に形成された有機シランより成るカップリング層を介して上記ナノ粒子層が形成されて成る
ことを特徴とする請求項２記載の磁気記録媒体。
【請求項５】
上記ナノ粒子層のナノ粒子の粒径が、２ｎｍ以上８ｎｍ以下とされて成る
ことを特徴とする請求項１記載の磁気記録媒体。
【請求項６】
上記ナノ粒子層のナノ粒子の粒径が、２ｎｍ以上８ｎｍ以下とされて成る
ことを特徴とする請求項２記載の磁気記録媒体。
【請求項７】
上記ナノ粒子層のナノ粒子の粒径が、２ｎｍ以上８ｎｍ以下とされて成る
ことを特徴とする請求項３記載の磁気記録媒体。
【請求項８】
上記ナノ粒子層のナノ粒子の粒径が、２ｎｍ以上８ｎｍ以下とされて成る
ことを特徴とする請求項４記載の磁気記録媒体。
【発明の詳細な説明】
【技術分野】
【０００１】
本発明は、非磁性支持体上に、磁性層を有して成る磁気記録媒体に関し、特に磁性層を蒸着により形成する蒸着テープ型構成の磁気記録媒体に関する。
【背景技術】
【０００２】
磁気記録媒体の記録密度の向上に伴い、磁気テープは塗布型から蒸着型に移行している。塗布型の磁気テープは、磁性粉末を結合樹脂に分散させた磁性塗料を、非磁性支持体上に塗布して形成された磁性層を有する。一方、蒸着型の磁気テープ（いわゆる蒸着テープ、金属薄膜型磁気テープ）は、真空薄膜形成技術によって形成された磁性層を有する。真空薄膜形成技術としては、蒸着、スパッタ等の物理的形成方法（ＰＶＤ：Physical vapor deposition）の他、化学的気相成長（ＣＶＤ：Chemical vapor deposition）やエピタキシャル成長も含む。
蒸着テープの磁性層は、塗布型の磁気テープと比較して極めて薄く形成される。このため、短波長領域での電磁変換特性に優れる。更に、蒸着テープは、記録減磁が極めて少ないという特長も有する。このように、蒸着テープは塗布型テープに対し利点が多く、高密度磁気記録用の磁気記録媒体として、近年益々その開発が進められている。
【０００３】
蒸着テープの磁性層は、可撓性を有する非磁性支持体を走行させながら、非磁性支持体上に磁性材料を堆積させて形成される。非磁性支持体としては、通常、ポリエステルフィルム、ポリアミドフィルム、ポリエチレンテレフタレート（ＰＥＴ）フィルムなどの高分子フィルムが用いられる。
【０００４】
蒸着テープの磁性層の構造は、磁性金属の結晶粒がカラム状に連なり、このようなカラムが磁性層全面に整列したいわゆる斜方柱状構造を呈する。このカラムは、非磁性支持体表面の法線から例えば３０°程度斜めに傾いた方向に成長する。
またこの磁性層は、Ｃｏ等の強磁性体を主成分とし、ＣｏＯ等の非磁性材料を一部含む材料より構成される。非磁性材料の濃度を変化させることにより、保磁力をある程度調整することができる。
【０００５】
磁気記録密度を更に向上させるためには、磁気記録媒体と磁気ヘッド双方の特性を向上させることが重要である。蒸着テープは、磁性層を極めて薄くできるため、記録波長が短い領域での電磁変換特性に優れ、高記録密度化が可能である。また、磁性層を薄くすることにより、記録密度を高くできるだけでなく、磁性材料のコストの低減や、磁性層の堆積に要する時間の短縮も可能となる。
一方、磁気抵抗（ＭＲ：Magneto-Resistive）ヘッド（巨大磁気抵抗効果、異方性磁気抵抗効果、トンネル磁気抵抗効果を利用するヘッドを含む）は、磁性層からの微小な漏洩磁束を高感度に検出できるという利点を有する。したがって、ＭＲヘッドは、蒸着テープにおける極めて薄い磁性層からの信号の検出に用いることができ、磁気記録における超高密度化を達成するヘッドとして有力である。
【特許文献１】特開平５−２０６６２号公報
【特許文献２】特開平４−３３５２０６号公報（特許第３０９３８１８号）
【発明の開示】
【発明が解決しようとする課題】
【０００６】
ところで、蒸着テープの磁性層を１００ｎｍより薄くした場合、可撓性の非磁性支持体を介して磁性層の腐食が進行する問題が明らかとなった。この問題は、特に磁気テープをしばらく使用した後で顕著となる。したがって、腐食に対する耐性を有する磁気テープを提供することが重要となる。
蒸着テープにおいて磁性層の腐食を防止する方法としては、非磁性支持体と磁性層との間に金属下地膜を形成する方法が知られている（例えば特許文献１及び２参照。）。このように下地層を設ける場合、図９にその一例の概略断面構成を示すように、非磁性支持体１の一方の表面上に、下地層２を介して磁性層３、この磁性層３を保護する非磁性材料より成る保護層４、更に有機潤滑材料等より成る潤滑剤層５がこの順に被着され、他方の面には、バックコート層６及び潤滑剤層７がこの順に被着されて構成される。
上記特許文献１記載の方法では、磁性層の厚さを好適には１２０〜３００ｎｍ、金属下地膜の厚さは５０〜１５０ｎｍ、更に好適には８０〜１２０ｎｍとしている。
また、上記特許文献２記載の方法では、表面に金属酸化物を有する金属膜を下地膜として用いて、磁性層の厚さを１２０〜３００ｎｍ程度とし、下地膜の厚さを５０〜２００ｎｍ程度としている。
【０００７】
磁気記録媒体をＭＲヘッド、或いは更に高感度のＧＭＲ（巨大磁気抵抗）ヘッドに対応させるには、磁性層を例えば厚さ１００ｎｍ以下に薄くする必要があり、厚さを１００ｎｍ以下の例えば５０ｎｍ以下に薄くした場合、上記特許文献１及び２記載のように、比較的厚膜の金属下地膜を形成すると、金属下地膜及び磁性層の表面粗さが大きくなり、所望の電磁変換特性を得られなくなる。
【０００８】
磁性層を薄くする場合におけるもう１つの問題は、磁気特性の低下、特に膜厚を薄くする程保磁力が低下することである。そこで、薄膜が積層されたヘテロ構造を採ることが不可欠となる。ヘテロ構造を調整することによって、保磁力を高めることが可能となる。
【０００９】
また、磁気記録媒体の製造の際のスループットに関しては、上述したように、磁性層の膜厚を薄くすることによって、堆積時間の低減を図り、また材料コストも抑えられるという利点を有する。
この磁性層上に形成する保護層としては、ＣＶＤ法等によりダイアモンドライクカーボン（ＤＬＣ：Diamond-like carbon）膜などが形成される。保護層が厚すぎる場合、磁気記録媒体の電磁変換特性が悪化するため、磁性層を保護する範囲で保護層を薄くすることが望ましい。磁性層を保護する機能を損なわずに、保護層を薄くするには、上述のヘテロ構造を最適化することが望ましい。保護層の膜厚を薄くすることができれば、保護層の成膜所要時間が短縮され、磁気記録媒体の製造のスループットを更に向上させることができる。
【００１０】
本発明は、上述の課題に鑑みて、高記録密度の磁気記録媒体に適用して好適な磁気記録媒体であって、磁性層の耐腐食性、保磁力を損なうことなく、磁性層の膜厚を１００ｎｍ以下に薄くすることが可能な磁気記録媒体を提供することを目的とする。
【課題を解決するための手段】
【００１１】
上記課題を解決するため、本発明による磁気記録媒体は、非磁性支持体上に、少なくともナノ粒子層及びこれの上に真空薄膜形成技術により形成された磁性層を有して成ることを特徴とする。
また、本発明は、上述の磁気記録媒体において、上記非磁性支持体上に形成されるナノ粒子層が、ナノ粒子が単層に配置されたナノ粒子層より成ることを特徴とする。
【００１２】
更に、本発明は、上述の磁気記録媒体において、上記非磁性支持体上に、酸化物層及びこの上に形成された有機シランより成るカップリング層を介して上記ナノ粒子層が形成されて成ることを特徴とする。
また、本発明は、上述の各磁気記録媒体において、上記ナノ粒子層のナノ粒子の粒径が、２ｎｍ以上８ｎｍ以下とされて成ることを特徴とする。
【００１３】
上述したように、本発明においては、磁性層が真空薄膜形成技術により形成される磁気記録媒体において、非磁性支持体上に、少なくともナノ粒子層及び磁性層をこの順に形成した構成とすることによって、ナノ粒子層の上に、蒸着等の真空薄膜形成技術により粒子の粒径に対応するカラムを成長させて、磁性層を形成することができる。これにより、保磁力を低下させることなく膜厚の比較的薄い磁性層を形成することができる。
【発明の効果】
【００１４】
以上説明したように、本発明による磁気記録媒体によれば、非磁性支持体上に、少なくともナノ粒子層を介して磁性層を設ける構成とすることによって、耐食性、保磁力を損なうことなく磁性層の膜厚を比較的薄くすることができる。
また、本発明において、ナノ粒子層をナノ粒子が単層に配置された構成とすることによって、より粒径サイズの小さい磁性層を形成し、高い保磁力を有する磁気記録媒体を提供することができる。
【００１５】
更に、本発明において、酸化層及びこの上に形成された有機シランより成るカップリング層を介してナノ粒子層を形成することによって、単層のナノ粒子層を容易かつ確実に形成することができる。
また、本発明において、ナノ粒子層のナノ粒子の粒径を、２ｎｍ以上８ｎｍ以下として構成することによって、確実に保磁力を向上させることができる。
【発明を実施するための最良の形態】
【００１６】
以下本発明を実施するための最良の形態の例を説明するが、本発明は以下の例に限定されるものではない。
図１は、本発明による磁気記録媒体の一例の要部の概略断面構成図である。図１に示すように、本発明磁気記録媒体は、非磁性支持体１の上に、ナノ粒子層８を介して磁性層３が形成される構成とする。この例においては、磁性層３の上に、磁性層３を保護するＤＬＣ等より成る保護層４、潤滑剤層５が順次被着形成される。非磁性支持体１の他方の面には、バックコート層６及び潤滑剤層７がこの順に形成される。
【００１７】
非磁性支持体１としては、従来の磁気記録媒体に用いられる公知の非磁性支持体材料を用いることができる。例えば、ポリエチレンテレフタレート（ＰＥＴ）、ポリエチレンナフタレート（ＰＥＮ）等のポリエステル類、ポリエチレンやポリプロピレン等のポリオレーザフィン類、セルローストリアセテート等のセルロース誘導体、ポリカーボネート、ポリイミド、ポリアミド、ポリイミドアミド等のプラスティック類が挙げられる。
【００１８】
ナノ粒子層８の上に形成する磁性層３は、周知の真空蒸着法により形成することができる。図２は、磁性層を蒸着する際に用いて好適な真空蒸着装置の一例の概略構成図を示す。図２に示す蒸着装置の真空管３０内は、排気口２１、２２を介して１×１０−３Ｐａ程度に排気される。真空管３０内の送りロール１３と巻き取りロール１４はそれぞれ定速で回転する。非磁性支持体１は、破線矢印Ａ１で示す方向に送り出され、冷却キャン１５の周面に沿って走行した後、破線矢印Ａ２で示すように巻き取りロール１４に巻き取られる。
【００１９】
冷却キャン１５は、矢印Ｂで示す方向に定速で回転する。冷却キャン１５の内部に設けられた冷却装置により、冷却キャン１５は例えば−２０℃程度に冷却される。これにより、非磁性支持体１の熱変形等が防止される。非磁性支持体１の走行経路に設けられたガイドロール１６、１７によって非磁性支持体１の張力が調整される。
【００２０】
真空管３０内には冷却キャン１５と対向するように蒸着源であるルツボ１８が配置されている。ルツボ１８内には、磁性層を形成するための金属磁性材料１９が充填されている。真空管３０の側壁には、蒸着源のルツボ１８を加熱し、蒸発させるための電子銃２０が取り付けられている。電子銃２０から放出された破線Ｅで示す電子線が、ルツボ１８に照射されると、ルツボ１８から蒸発した金属磁性材料１９が、冷却キャン１５上の非磁性支持体１に堆積することにより、磁性層３が形成される。
【００２１】
冷却キャン１５とルツボ１８との間の冷却キャン１５近傍には、シャッター２３が設けられている。これにより、金属磁性材料の非磁性支持体１に対する入射角が所定の範囲に制限される。金属磁性材料１９がＣｏの場合、蒸着中に酸素ガス導入管２４から酸素を導入することにより、ＣｏとＣｏＯから成る磁性層が形成される。なお、シャッター２３や酸素ガス導入口２４の位置及び個数は図２の例に限定されない。蒸着源の加熱には、上記のような電子線による加熱手段の他、例えば抵抗加熱手段、高周波加熱手段、レーザ加熱手段等の公知の手段を用いることができる。
【００２２】
磁性層３の強磁性材料としては、公知の各種の金属材料と磁性材料の合金など、通常の蒸着テープ型磁気記録媒体の磁性層として用いられる磁性層材料を用いることが可能である。例えばＣｏやＮｉなどの強磁性材料、Ｃｏ−Ｎｉ合金、Ｃｏ−Ｆｅ合金、Ｃｏ−Ｎｉ−Ｆｅ合金、Ｃｏ−Ｃｒ合金、Ｃｏ−Ｐｔ合金、Ｃｏ−Ｐｔ−Ｂ合金、Ｃｏ−Ｃｒ−Ｔａ合金、Ｃｏ−Ｃｒ−Ｐｔ−Ｔａ合金、または酸素雰囲気中での成膜により得られる酸化物含有合金、またこれらの材料を少なくとも一つ以上含む各種の材料を適用可能である。
【００２３】
磁性層３の上に形成する保護層４の材料としては、良好な走行性を得ることと、耐腐食性を良好に保持するために、例えばＤＬＣ（Diamond-like carbon）が望ましい。このＤＬＣ保護層の成膜方法としては、例えばプラズマＣＶＤによる連続薄膜形成技術を適用し得る。
また、その他金属メッシュ電極によるＤＣプラズマ法、電子ビーム励起プラズマソース法、冷陰極イオンソース法、イオン付着法や触媒ＣＶＤ法なども適用可能である。炭素化合物のＣＶＤ成膜法においては、ハイドロカーボンベース、ケトンベース、アルコールベースなど周知の各種材料を用いることができる。更に、プラズマ成膜中にＡｒやＨ２などのガスを炭素化合物の分解を促進するために加えても良い。
【００２４】
テープ状の磁気記録媒体において走行性を良好に保持するために、潤滑剤層５を保護層４の上に形成することが望ましい。この潤滑剤層５としては、任意の例えばフッ素系潤滑剤、好適にはパーフルオロポリエーテル系潤滑剤等を溶剤に溶解させ、保護層上に塗布することにより形成できる。潤滑剤の形成により、走行性の他耐久性も良好となる。
【００２５】
非磁性支持体１の磁性層３を形成する側とは反対側の面には、テープ状の磁気記録媒体の走行性を促進する目的と、静電気の蓄積を防止する目的のため、非磁性バックコート層６を設けることが望ましい。このバックコート層の厚さとしては、上記目的には０．２μｍ以上０．７μｍ以下程度とすることが適している。成膜方法としては、無機色素などの粉末成分と結合剤を有機溶媒に混合分散させたバックコート用塗料を、非磁性支持体の磁性層を形成する側とは反対側に塗布して形成する方法が一般的である。粉末成分としては、導電性を付与するためのカーボンブラックや、表面粗さの調整と耐久性向上のためのフィラー粒子（例えばα−酸化鉄、α−アルミナ、酸化クロム等が挙げられる。バックコート用の塗料に潤滑剤等の添加剤を添加してもよく、また図１に示す例のように、バックコート層６の上に潤滑剤層７を形成してもよい。この潤滑剤層７としては、磁性層３上の保護層４の上に形成する潤滑剤層５と同様の材料とを用い得る。
【００２６】
次に、本発明において磁気記録媒体の磁性層３と非磁性支持体１との間に設けるナノ粒子層８について詳細に説明する。本発明においては、磁性層と非磁性支持体との間に、従来のように連続薄膜型の下地層を設けるのではなく、ナノ粒子層８を設ける構成とする。
また、このナノ粒子層８は、その形成方法として、初期の工程で液相の工程を含むことが従来とは異なる。従来は、スパッタリング等の気相（ドライ）方法により下地層を成膜していたのに対し、本発明におけるナノ粒子層は、液相（ウエット）方法により形成されるものである。
【００２７】
この第１の実施の形態の例においては、非磁性支持体１としてＰＥＴより成る可撓性フィルムを用いた。ナノ粒子の材料としては、結晶構造を有するＦｅＰｔ、ＣｏＰｔ、ＴｉＯ２、Ｃｕなどが好ましく、粒子の大きさは２ｎｍから３０ｎｍ程度の例えば８ｎｍとすることができる。
【００２８】
このナノ粒子が分散された溶媒を非磁性支持体1上に塗布してナノ粒子層８を形成する。ナノ粒子分散液は空気中、又は真空中で、磁性層成膜前に乾燥すればよい。
ナノ粒子層８の厚さは、１０ｎｍから１００ｎｍ程度とすることが望ましい。この厚さは、溶媒中のナノ粒子の濃度や乾燥速度を変化させることによって制御可能である。一般的には、分散液中のナノ粒子の濃度が高いほど、また乾燥速度が速いほどナノ粒子が多層に積層されたナノ粒子層の厚さを大きくすることができる。
このような粒子が多層に積層された構成とする場合、ナノ粒子層の表面粗さは、１ｎｍ以上１００ｎｍ以下のオーダーで変化する。この上に形成する磁性層の厚さを考慮して、表面粗さを最適な範囲に選定することによって、良好に磁性層を成膜し、耐食性を確保しつつ磁気特性の低下を回避することができる。
【００２９】
図３に、このようにしてＴｉＯ２ナノ粒子を多層に積層して形成したナノ粒子層のＴＥＭ（透過型電子顕微鏡）による平面観察図を示す。ＴｉＯ２ナノ粒子が非磁性支持体上に略隙間なく覆っていることがわかる。このＴｉＯ２ナノ粒子は、略１０ｎｍから３０ｎｍの大きさのものである。また、このナノ粒子がきわめて明確な結晶構造を有して成ることも観察できる。
【００３０】
図４は、代表的なＴｉＯ２ナノ粒子結晶のＴＥＭによる高解像平面観察図である。強固な結晶構造を有しており、この構造が、このナノ粒子層の上に成長させる磁性層の構造に影響を及ぼすことが容易に想像できる。すなわち、磁性層の結晶粒の大きさは、ナノ粒子層の粒子の大きさに対応することが予想できる。
つまり、ナノ粒子層の材料及び粒子の大きさ（粒径）を変化させることによって、この上の磁性層の構造及び磁性層の結晶粒径（カラムの大きさ）を調整することができることがわかる。これにより、磁気記録媒体の磁気特性を制御することができることとなる。
なお、磁性層としては、例えばＣｏ及びＣｏＯより成る磁性層とすることができ、例えばＣｏ及びＣｏ酸化物を共に金属蒸着する方法により、Ｃｏ及びＣｏ酸化物の結晶粒が存在する磁性層を成膜することができる。
【００３１】
このナノ粒子層８の上に、例えば図２において説明した蒸着装置により磁性層３を形成した後、この磁性層３の上には、ＤＬＣ等より成る保護層５を形成し、磁性層３を保護する。保護層５の上には潤滑剤層５が設けられる。また、非磁性支持体１の磁性層３が形成される側とは反対側の裏面には、バックコート層６、有機潤滑剤等より成る潤滑剤層７がこの順に形成され、本発明構成の磁気記録媒体を得ることができる。
【００３２】
以上説明した図１に示す構成の磁気記録媒体、すなわちナノ粒子層８を、粒子が多層に積層された積層型の粒子層として構成する場合は、ナノ粒子層を非磁性支持体上に直接的に形成することができ、製造方法は比較的簡単なものとなる。しかしながらこの場合、ナノ粒子層の膜厚をナノオーダーで精度良く調整することは難しい。
これに対し、ナノ粒子層の厚さを、より精度良く制御する必要がある場合、またはナノ粒子層の膜厚をなるべく薄くするほうが良い場合は、図５に示すように、ナノ粒子が単層に一様に並べられた第２のヘテロ構造の磁気記録媒体を構成することが望ましい。
【００３３】
第２の実施の形態の例として、粒径が略３ｎｍのＦｅＰｔより成るナノ粒子を用いてナノ粒子層を形成した例を以下に示す。この場合、図５に示すように、非磁性支持体１の上に、酸化物層１０を形成する。酸化物層１０としては、例えばＳｉＯ２、ＴｉＯ２、Ａｌ２Ｏ３などを用いることができる。厚さを数ｎｍ程度とし、スパッタリング等により形成することができる。この後、有機シラン材料等より成るカップリング層１１を被着する。有機シラン材料としては、［３−（２−アミノエチルアミノ）プロピル］トリメトキシシラン（ＡＰＴＳ）等を用いることができる。このカップリング層１１をＳｉＯ２等より成る酸化物層１０上に、ディップ法等により被着する。ＳｉＯ２等の酸化物層１０を介在させることによって、非磁性支持体１の上に有機シラン等より成るカップリング層１１を良好に被着させることができる。また、この酸化物層１０は、非磁性支持体１を通して磁性層が酸化することを防ぐ耐食層としての機能も有する。
【００３４】
その後、ＦｅＰｔ等より成るナノ粒子にオレイン酸やオレイルアミン等の有機界面活性剤を付着して、カップリング層１１の上に塗布する。このようにすることによって、図５に模式的に示すように、ナノ粒子が単層に配置されたナノ粒子層１２を形成することができる。この場合、ナノ粒子層の表面粗さはナノ粒子の粒径程度以下に抑えることができて、この上に形成する磁性層を良好に成膜することができる。
一例として、粒径が約３ｎｍのＦｅＰｔナノ粒子を用いてナノ粒子層を形成した場合のＴＥＭによる平面観察図を図６に示す。また、ＦｅＰｔナノ粒子のＴＥＭによる高解像平面観察図を図７に示す。結晶構造を示すことがよくわかる。このような結晶構造は、この上に形成する磁性層３の成膜時において、結晶粒（カラム）の核生成位置として機能する。
更に、この場合、磁性層３の厚さを略４０ｎｍを超えない厚さとする場合、磁性層３の結晶粒の大きさを数ｎｍとすることができた。
【００３５】
このように、有機シラン材料によるカップリング層を用いてＦｅＰｔナノ粒子を安定に単層に配置してナノ粒子層１２を形成した例のＴＥＭによる断面観察図を図８に示す。図８から、ＳｉＯ２より成る酸化物層１０上にＡＰＴＳ有機シラン材料より成るカップリング層１１を介してＦｅＰｔより成るナノ粒子層１２が単層にかつ略一様な密度をもって配置されている状態が明らかである。
【００３６】
そしてこの場合においても、例えば図２において説明した装置により磁性層３をナノ粒子層１２の上に成膜した後、図１に示す例と同様の材料により、磁性層３の上にＤＬＣ等より成る保護層４及び潤滑剤層５を形成する。非磁性支持体１の反対側の面には、同様に、バックコート層６及び潤滑剤層７を同様に形成して、本発明構成による磁気記録媒体が形成される。
【００３７】
このようにして得られる本発明構成の磁気記録媒体において、ナノ粒子層の各ナノ粒子の粒径を変化させて磁気記録媒体を形成し、それぞれ保磁力を測定した。この結果を以下の表１に示す。各例ともに、磁性層の厚さは約４０ｎｍとして形成した。
【００３８】
【表１】
2006066036.tif 000003
【００３９】
上記表１の結果から明らかなように、ナノ粒子層を設けない場合と比べて粒径が小さくてもナノ粒子層を下地層として設けるほうが保磁力は向上し、更に粒径を８ｎｍまで大きくするにつれて、保磁力は向上することがわかる。また、粒径が８ｎｍを超えて、２０ｎｍ以上と成ると、粒径を大きくするにつれて保磁力が低下していく傾向があることがわかる。つまり、磁性層の膜厚を４０ｎｍとする場合は、ナノ粒子層として粒径８ｎｍのナノ粒子を用いて構成することが望ましいことがわかる。
またこの結果から、磁性層の厚さを一定としても、下地層として設けるナノ粒子層のナノ粒子の粒径を変化させることによって、磁性層の保磁力を変化させることができ、最適な保磁力を得るためには、ナノ粒子層の粒子の粒径を適切に選定することが望ましいことがわかる。
上記の例においては、磁性層の膜厚を４０ｎｍとした場合において、粒径８ｎｍのナノ粒子を用いてナノ粒子層を下地層として設けることにより、下地層を設けない場合と比較して、９０％も保磁力を向上させる１８０ｋＡ／ｍという高い保磁力を実現できた。
【００４０】
上述の各例においては、磁性層の厚さを４０ｎｍ程度に薄くすることができることから、成膜時間を短縮することが可能となり、生産性の向上を図ることができる。
【００４１】
以上説明したように、本発明による磁気記録媒体においては、下地層としてナノ粒子層を設けるものであり、このナノ粒子層の粒子の粒径を適切に選定することによって、磁気記録媒体の保磁力を確実に向上させることができて、高密度記録に最適なヘテロ構造による蒸着テープ型の磁気記録媒体を提供することができる。
なお、本発明は、上述した各実施の形態の例に限定されるものではなく、その他の材料構成とすることが可能であり、本発明構成を逸脱しない範囲において、各種の変形、変更が可能であることはいうまでもない。
【図面の簡単な説明】
【００４２】
【図１】本発明による磁気記録媒体の一例の概略構成図である。
【図２】磁気記録媒体の製造装置の一例の概略構成図である。
【図３】本発明による磁気記録媒体の一例におけるナノ粒子層のＴＥＭによる平面観察図である。
【図４】本発明による磁気記録媒体の一例におけるナノ粒子層のナノ粒子結晶のＴＥＭによる平面観察図である。
【図５】本発明による磁気記録媒体の一例の概略構成図である。
【図６】本発明による磁気記録媒体の一例におけるナノ粒子層の一例のＴＥＭによる平面観察図である。
【図７】本発明による磁気記録媒体の一例におけるナノ粒子層のナノ粒子結晶のＴＥＭによる平面観察図である。
【図８】本発明による磁気記録媒体の一例の要部のＴＥＭによる断面観察図である。
【図９】従来の磁気記録媒体の概略構成図である。
【符号の説明】
【００４３】
１．非磁性支持体、２．下地層、３．磁性層、４．保護層、５．潤滑剤層、６．バックコート層、７．潤滑剤層、８．ナノ粒子層、１０．酸化物層、１１．カップリング層、１２．ナノ粒子層、１３．送りロール、１４．巻き取りロール、１５．冷却キャン、１６．ガイドロール、１７．ガイドロール、１８．ルツボ、１９．金属磁性材料、２０．電子銃、２１．排気口、２２．排気口、２３．シャッター、２４．酸素ガス導入管、３０．真空管
【図１】
2006066036.tif 000004
【図２】
2006066036.tif 000005
【図３】
2006066036.tif 000006
【図４】
2006066036.tif 000007
【図５】
2006066036.tif 000008
【図６】
2006066036.tif 000009
【図７】
2006066036.tif 000010
【図８】
2006066036.tif 000011
【図９】
2006066036.tif 000012